(57)【要約】【課題】  ホルンブレンドカミングトン閃石ひん石を多く含ませ得るバッキング付ファブリックを提供する。【解決手段】  ファブリック２に樹脂材料を主成分に有するバッキング材を含浸させることでバッキング層１ｂを形成したバッキング付ファブリック１であって、バッキング層１ｂのバッキング材にホルンブレンドカミングトン閃石ひん石３が含まれている。【選択図】        図１
2006322117.tif 000002
【特許請求の範囲】
【請求項１】
ファブリックに樹脂材料を主成分に有するバッキング材を含浸させることでバッキング層を形成したバッキング付ファブリックであって、
前記バッキング層のバッキング材にホルンブレンドカミングトン閃石ひん石が含まれていることを特徴とするバッキング付ファブリック。
【請求項２】
請求項１に記載したバッキング付ファブリックであって、
発泡樹脂から形成された発泡層がファブリックの裏側層であるバッキング層の裏側に設けられていることを特徴とするバッキング付ファブリック。
【請求項３】
請求項１または２に記載のバッキング付ファブリックを表皮材として備える車両用シート。
【請求項４】
バッキング層を有するバッキング付ファブリックの製造方法であって、
ホルンブレンドカミングトン閃石ひん石と樹脂材料とを含有するバッキング材をファブリックに含浸させることで前記バッキング層を形成することを特徴とするバッキング付ファブリックの製造方法。
【発明の詳細な説明】
【技術分野】
【０００１】
本発明は、ファブリックに関する。とりわけバッキング層を有するバッキング付ファブリックに関する。
【背景技術】
【０００２】
従来、様々なファブリックが知られており、例えば特許文献１，２に開示された繊維から作られたファブリックが知られている。
特許文献１，２に記載の繊維には、繊維一本一本に三仙石の微粉末が練り込まれている。三仙石は、台湾省の太平洋岸に産出する着色コーデライト系天然石を指す通称であって、学術名：ホルンブレンドカミングトン閃石ひん石である（以下、ＨＣ石という）。ＨＣ石は、人体に吸収されやすい遠赤外線を放射する特性を有し、その遠赤外線によって人体の生理活性を高めるという効果を有している。したがってＨＣ石が練り込まれた繊維から作られたファブリックは、人体の血行促進を図るなどの効果を奏する。そのためファブリックにＨＣ石を多く含ませたいという要望が従来ある。
【特許文献１】特開平１０−１８２０号公報
【特許文献２】特開２０００−７３２２６号公報
【発明の開示】
【発明が解決しようとする課題】
【０００３】
しかしファブリックの原糸である繊維一本一本にＨＣ石を練り込む場合、練り込む量を多くすることで繊維の引張り強度が低下するという問題が生じる。そして引張り強度が低下することで繊維を織ったり編んだりすることが困難となり、ファブリックを作ることが困難になる。よってＨＣ石をファブリックに多く含ませることができなかった。
そこで本発明は、ＨＣ石を多く含ませることのできるバッキング付ファブリックを提供することを課題とする。
【課題を解決するための手段】
【０００４】
前記課題を解決するために本発明は、各請求項に記載の通りの構成を備えることを特徴とする。
請求項１に記載の発明によると、バッキング付ファブリックのバッキング層にホルンブレンドカミングトン閃石ひん石が含まれている。
したがってホルンブレンドカミングトン閃石ひん石（以下、ＨＣ石という）は、従来のようにファブリックの原糸一本一本に練り込まれるのではなく、原糸である繊維を織った後、あるいは編んだ後のファブリックに含浸される。
そのためＨＣ石の含有量は、繊維を織ったり編んだりする際に問題にならない。したがってＨＣ石をバッキング付ファブリックに多く含ませることができる。
【０００５】
請求項２に記載の発明によると、発泡樹脂から形成された発泡層がファブリックの裏側層であるバッキング層の裏側に設けられている。
したがってバッキング付ファブリックは、発泡層によってクッション性が高くなっている。
【０００６】
請求項３に記載の発明によると、請求項１または２に記載のバッキング付ファブリックを表皮材として備える車両用シートである。
したがって車両用シートの着座者は、バッキング付ファブリックに含まれているＨＣ石から放射される遠赤外線によって生理活性が高められる。例えば、遠赤外線によって血行促進などが図られ、長距離ドライブなどにおいて疲れにくくなる。
【０００７】
請求項４に記載の発明は、バッキング付ファブリックの製造方法であって、ホルンブレンドカミングトン閃石ひん石と樹脂材料とを含有するバッキング材をファブリックに含浸させることでバッキング層を形成する製造方法である。
したがってＨＣ石は、従来のようにファブリックの原糸一本一本に練り込まれるのではなく、原糸である繊維を織った後、あるいは編んだ後のファブリックに含浸される。
そのためＨＣ石の含有量は、繊維を織ったり編んだりする際に問題にならない。したがってＨＣ石をバッキング付ファブリックに多く含ませることができる。
しかもＨＣ石は、バッキング材の樹脂材料と同時にファブリック２に含浸される。そのためＨＣ石は、樹脂材料とともにファブリックに染み込み、ファブリックに含浸されやすい。
【発明を実施するための最良の形態】
【０００８】
本発明の実施の形態にかかるバッキング付ファブリック１，４を図１〜５にしたがって説明する。
図１に示すバッキング付ファブリック１は、裏側にバッキング層１ｂを有し、表側に表面層１ａを有している。
バッキング層１ｂは、ファブリック２の裏側にバッキング材を含浸させることで形成されている。そして表側の表面層１ａには、バッキング材が含浸されていない。
またバッキング層１ｂのバッキング材には、ホルンブレンドカミングトン閃石ひん石（以下、ＨＣ石）３が含まれている。
【０００９】
ファブリック２は、原糸である繊維を織って作った織物、あるいは原糸である繊維を編んで作った編物である。
原糸である繊維は、例えば、ポリアミド系、ポリエステル系、ポリアクリロニトリル系、ポリビニル系、ポリオレフィン系、ポリウレタン系を始めとする各種の合成繊維、あるいはビスコースレーヨン系、アセテート系を始めとする半合成繊維などのフィラメントである。
【００１０】
バッキング材は、樹脂材料を主成分に有しており、かつ様々な添加物を有している。そして添加物の一つとしてＨＣ石３が含まれている。
主成分である樹脂材料は、アクリル樹脂などの熱可塑性樹脂、あるいはＳＢＲ（スチレンブタジエンゴム）、天然ラテックスなどである。
添加物は、各種効果を得るために加えられるものであって、難燃性を高めるための難燃材料、耐熱性を高めるための耐熱材料などである。
【００１１】
ＨＣ石は、台湾省の太平洋岸に産出する着色コーデライト系天然石の学術名であって、通称「三仙石」、わが国では「オーラストーン」とも呼ばれている。
ＨＣ石は、今から十数億年前、海底約三千ｍの深海の海底火山が噴火し、数千℃という高温で溶けたマグマが急激に冷やされた多孔質の天然鉱石と言われている。
ＨＣ石は、人体の体温や太陽光線を吸収して遠赤外線を放射し、とりわけ人間に最も良いとされる４〜１４μｍの波長の遠赤外線エネルギーを多量に放散する性質を有している。
【００１２】
バッキング層１ｂに含浸されるＨＣ石の平均粒径は、０．２〜５μmであって、好ましくは０．５〜１μｍである。
ＨＣ石は、バッキング材の一部として含まれ、バッキング材全体の１０重量％以上、好ましくは１５〜３０重量％含まれる。そしてＨＣ石は、バッキング付ファブリック１の１平米あたりに少なくとも５ｇ以上、好ましくは１０〜２０ｇ含まれる。
【００１３】
バッキング付ファブリック１の製造方法は、先ず、原糸である繊維からファブリック２を作成する。次に、ファブリック２の長尺シートである生地１１を図３に示すようにバッキング装置１０にセットする。
バッキング装置１０は、コート装置１２と乾燥炉１７を有し、コート装置１２は、ローラ１３，１４と投入タンク１５とを有している（ドクターナイフ式コート）。
【００１４】
そして投入タンク１５にバッキング材を投入する。なおバッキング材は、投入前にＨＣ石と他の材料とを予め良く混練し、均一にＨＣ石などを分散させておくことが好ましい。
次に、ローラ１３，１４によって生地１１を送る。そして生地１１の上面に投入タンク１５内のバッキング材を塗布させる。これによりバッキング材は、徐々に生地１１へ染み込む（含浸工程）。
続いて生地１１を乾燥炉１７内に送る。そして乾燥炉１７から吹き出されている１１０℃〜１８０℃の熱風によって、バッキング材内の水を蒸発させ、バッキング材の樹脂材料を架橋させる（乾燥工程）。
以上のようにしてファブリック２にバッキング層１ｂを形成する。
【００１５】
なおバッキング付ファブリックは、図１の形態であっても良いが、図２の形態であっても良い。
すなわち図２に示すように表面層４ａ、バッキング層４ｂ、発泡層４ｃとを順に一体に有するバッキング付ファブリック４であっても良い。
発泡層４ｃは、発泡樹脂から形成されており、例えば熱可塑性発泡樹脂から形成されたウレタンフォーム、ＰＥフォーム、ＰＰフォーム等である。シートの厚みは、好ましくは１〜１０mmであって、例えばスラブウレタンと称されるものである。
表面層４ａとバッキング層４ｂは、上記記載の表面層１ａ、バッキング層１ｂと同様に形成されている。
【００１６】
前記したバッキング付ファブリック１，４は、いろいろな製品に使用、加工することができる。例えば車両用シート２０の表皮材として使用することができる（図４参照）。
車両用シート２０は、図４に示すようにシートクッション２１、シートバック２２、ヘッドレスト２３、アームレスト２４を有している。これら部品は、外表面を形成する表皮材を有し、該表皮材の一部または全部にバッキング付ファブリック１，４を使用することができる。
好ましくは、車両用シート２０において、着座者が疲れやすい部分に対応する部位にバッキング付ファブリック１，４を使用する。例えば腰周辺、肩周辺、首周辺等に配設されるシートクッション２１の後部中央領域２１ａ、シートバック２２の下側中央領域２２ａ、シートバック２２の上側領域２２ｂ、ヘッドレスト２３の前面中央領域２３ａのいずれか、あるいは全部にバッキング付ファブリック１，４を使用する。
【実施例】
【００１７】
以下に、本発明に係るバッキング付ファブリックの一実施例を具体的な数字を用いて説明する。
実施例に係るバッキング付ファブリックは、ポリエステル系のＰＥＴ繊維を原糸とするファブリックであって、先ず原糸からファブリックを作成した。そしてファブリックにＨＣ石を含むバッキン材を含浸させてバッキング層を形成した。
【００１８】
ＨＣ石は、メカニカルプラネット製のオーラストーンであって、平均粒径０．７μｍのものを使用した。
ＨＣ石をバッキング材全体の重量約２３％（バッキング材全体６５ｇ中、ＨＣ石１５ｇ）含ませ、他のバッキング材の材料と混練し、他の成分と同時にファブリックに含浸させた。そしてＨＣ石をバッキング付ファブリックの１平米あたりに１５ｇが含浸させた。
【００１９】
（従来品との比較）
比較品となる従来品は、特許文献１，２に記載された繊維から作ったファブリックであって、具体的には、ＰＥＴ繊維一本一本にＨＣ石を練り込み、その繊維からファブリックを作った。そしてＨＣ石は、バッキング付ファブリック１の１平米あたりに３．４ｇ含ませることができた。
なお繊維中のＨＣ石を上記のものよりも多くした場合は、繊維の引張り強度が弱くなってしまう。そのためファブリックを作ることが困難になってしまう。
したがってＨＣ石の含有量を比べることで、本実施例では、従来品に比べて４倍以上ものＨＣ石を含むことができることがわかった。
【００２０】
（実験１）
実施例に係るバッキング付ファブリックの人体への影響についての実験を試みた。
先ず、手に何も巻いていない状態で腕の血流量を測定し（図５のＡ参照）、その後、実施例に係るバッキング付ファブリックを手に巻いて腕の血流量を測定した（図５のＢ参照）。その後、通常の布（ＨＣ石を含んでいない布）を手に巻いて腕の血流量を測定した（図５のＣ参照）。
図５は、測定結果の一例であって、横軸が時間（分）、縦軸が血流量の変化量（％）である。
測定結果より、Ａの状態に比べてＢの状態とＣの状態とにおいて血流量が多くなった。そしてＢの状態よりもＣの状態において血流量が多くなった。したがってＢの状態とＣの状態とを比べることで、ＨＣ石によって血流量が増加することがわかった。
【００２１】
（実験２）
実施例に係るバッキング付ファブリックからの遠赤外線放射量を測定した。
その結果、室温３５℃において、測定波長７〜３０μｍの放射量が従来品に対して本実施例では、０．４×１０-3Ｗ／ｃｍ2増加することがわかった。
【００２２】
以上のようにして本発明にかかるバッキング付ファブリック１，４が形成されている。
すなわちバッキング付ファブリック１，４のバッキング層１ｂ，４ｂにＨＣ石３が含まれている（図１，２参照）。
したがってＨＣ石３は、従来のようにファブリック２の原糸一本一本に練り込まれるのではなく、原糸である繊維を織った後、あるいは編んだ後のファブリック２に含浸される。
そのためＨＣ石３の含有量は、繊維を織ったり編んだりする際に問題にならない。したがってバッキング付ファブリック１，４にＨＣ石３を多く含ませることができる。
【００２３】
またバッキング付ファブリック４は、図２に示すように発泡樹脂から形成された発泡層４ｃがファブリック２の裏側層であるバッキング層の裏側に設けられている。
したがってバッキング付ファブリック４は、発泡層４ｃによってクッション性が高くなっている。
【００２４】
また車両用シート２０は、バッキング付ファブリック１，４を表皮材として備えている。
したがって車両用シート２０の着座者は、バッキング付ファブリック１，４に含まれたＨＣ石３から放射される遠赤外線によって生理活性が高められる。例えば、遠赤外線によって血行促進などが図られ、長距離ドライブなどにおいて疲れにくくなる（実験１，２参照）。
【００２５】
またＨＣ石３は、バッキング材の樹脂材料とともに（同時に）ファブリック２に含浸される。そのためＨＣ石３は、樹脂材料とともにファブリック２に染み込みファブリック２に含浸されやすい。
【００２６】
（他の実施の形態）
本発明は、上記の実施の形態に限定されず、以下の形態であってもよい。
（１）上記の実施の形態では、ＨＣ石がバッキング材の樹脂材料と同時にファブリックに含浸されていた。しかしＨＣ石が樹脂材料とは、別の時間、別の工程においてファブリックのバッキング層に含浸される形態であっても良い。
（２）上記の実施の形態では、本形態にかかるバッキング付ファブリックを車両用シートの表皮材に利用する形態であった。しかし本形態にかかるバッキング付ファブリックを事務用イスの表皮材、枕のカバー、あるいはカーペットとして利用する形態であっても良い。
【図面の簡単な説明】
【００２７】
【図１】バッキング付ファブリック１の断面拡大模式図である。
【図２】バッキング付ファブリック４の断面拡大模式図である。
【図３】バッキング装置の模式図である。
【図４】車両用シートの斜視図である。
【図５】実験結果の一例である。
【符号の説明】
【００２８】
１，４…バッキング付ファブリック
１ａ，４ａ…表面層
１ｂ，４ｂ…バッキング層
２…ファブリック
４ｃ…発泡層
１０…バッキング装置
１１…生地
２０…車両用シート
【図１】
2006322117.tif 000003
【図２】
2006322117.tif 000004
【図３】
2006322117.tif 000005
【図４】
2006322117.tif 000006
【図５】
2006322117.tif 000007